(57)【特許請求の範囲】
【請求項１】
被接合材を両側から超音波接合工具で挟み込んで加圧すると共に加圧方向と垂直方向に振動エネルギーを与えて被接合材を超音波溶接する超音波溶接装置において、
突起先端を平坦面とした複数個の突起部を縦横に配置したローレット面を有する超音波接合工具を、前記ローレット面を構成する前記突起部上面、突起部斜面、突起部間の溝部のうち、前記突起部上面の摩擦係数を、前記突起部斜面及び前記突起部間の溝部の摩擦係数より大くした構成とする
ことを特徴とする超音波溶接装置。
【請求項２】
請求項１記載の超音波溶接装置であって、
前記突起部は、前記突起部斜面に、ダイヤモンドライクカーボン膜が形成されていることを特徴とする超音波溶接装置。
【請求項３】
被接合材を両側から超音波接合工具で挟み込んで加圧すると共に加圧方向と垂直方向に振動エネルギーを与えて被接合材を超音波溶接する超音波溶接装置で使用される超音波接合工具のローレット面加工方法において、
突起先端を平坦面とした複数個の突起部を縦横に配置した前記ローレット面の全体に、ダイヤモンドライクカーボン膜を形成した後、前記突起先端の平坦面を平面研削してこの平坦面上のダイヤモンドライクカーボン膜を除去する
ことを特徴とする超音波溶接装置で使用される超音波接合工具のローレット面加工方法。
【請求項４】
被接合材を両側から超音波接合工具で挟み込んで加圧すると共に加圧方向と垂直方向に振動エネルギーを与えて被接合材を超音波溶接する超音波溶接装置で使用される超音波接合工具のローレット面加工方法において、
突起先端を平坦面とした複数個の突起部を縦横に配置した前記ローレット面のうち、前記突起先端の平坦面をマスキングして前記ローレット面全体にダイヤモンドライクカーボン膜を形成した後、前記マスキングを剥がして前記突起先端の平坦面を平面研削する
ことを特徴とする超音波溶接装置で使用される超音波接合工具のローレット面加工方法。
【発明の詳細な説明】
【技術分野】
【０００１】
本発明は、超音波溶接装置及び超音波溶接装置で使用される超音波接合工具のローレット面加工方法に関する。
【背景技術】
【０００２】
超音波接合は、適度の加圧下において、被接合材をホーン及びアンビルからなる工具により保持しながら超音波による振動エネルギーを接合面に平行に与え、接合境界面に溶融を生じさせることなく接合する技術である。また、超音波接合は、大気中において比較的短時間で接合することができ、板厚の比較的厚みの薄い銅やアルミ材の接合に適している。
【０００３】
しかし、超音波接合によってアルミ材や銅のような低融点金属を接合しようとした場合、超音波エネルギーをアルミ材や銅に印加すると、ホーンやアンビルといった直接被接合材に接する工具が、被接合材であるアルミ材や銅に凝着してしまうことがある。凝着すると、被接合材の接合強度が低下し、満足な接合ができなくなる。
【０００４】
そこで、超音波接合において、アルミ材や銅材のような被接合材と接する工具への凝着を防止するために、ホーン及びアンビルの被接合材との接触面にセラミックコーティング又はダイヤモンドライクカーボンコーティングした技術が提案されている（例えば、特許文献１等に記載）。
【０００５】
これらセラミック及びダイヤモンドライクカーボンは、非金属であり金属と凝着することがなく充分な硬度を有するため、超音波溶接時の加振、加圧でも被接合材の一部が付着する張り付き現象が起こらず、ホーンやアンビルの耐性を向上させることができる。
【先行技術文献】
【特許文献】
【０００６】
【特許文献１】特開２００１−２０５４５２号公報
【発明の概要】
【発明が解決しようとする課題】
【０００７】
しかしながら、セラミックやダイヤモンドライクカーボンをホーン及びアンビルの被接合材との接触面にコーティングすると、コーティングにより摩擦係数が低下して工具表面部が滑り、接合部の位置ずれや被接合材の接合強度が低下する。
【０００８】
そこで本発明は、上記課題を解決するためになされたものであり、接合部の位置ずれを防止し被接合材の接合強度を高めることのできる超音波溶接装置及び超音波溶接装置で使用される超音波接合工具のローレット面加工方法を提供することを目的とする。
【課題を解決するための手段】
【０００９】
本発明の超音波溶接装置では、突起先端を平坦面とした複数個の突起部を縦横に配置したローレット面を有する超音波接合工具を、ローレット面を構成する突起部上面、突起部斜面、突起部間の溝部のうち、前記突起部上面の摩擦係数を、前記突起部斜面及び前記突起部間の溝部の摩擦係数より大くした構成とする。
【発明の効果】
【００１０】
本発明に係る超音波溶接装置によれば、超音波接合工具の突起部上面の摩擦係数が、突起部斜面及び突起部間の溝部の摩擦係数より大であるので、被接合材に対して滑り難くなり、超音波による振動エネルギーを接合面にロス無く与えることができ、それにより接合部の位置ずれが防止され、被接合材の接合強度を高めることができる。
【図面の簡単な説明】
【００１１】
【図１】図１は、本発明を適用した超音波溶接装置の概略構成を示す図である。
【図２】図２は、図１の超音波溶接装置のホーン及びアンビルのローレット面を示し、（Ａ）はその平面図、（Ｂ）はその拡大斜視図、（Ｃ）は更にその拡大斜視図である。
【図３】図３は、ダイヤモンドライクカーボン膜が形成されていない従来構造のホーンへの凝着のメカニズムを説明するための図である。
【図４】図４は、ホーン突起部斜面を数百打点後にＳＥＭ観察したときのアルミのマッピング像を示す図である。
【発明を実施するための形態】
【００１２】
以下、本発明を適用した具体的な実施の形態を、図面を参照しながら詳細に説明する。
【００１３】
図１に本実施の形態の超音波溶接装置の一例を示す。本実施の形態の超音波溶接装置１は、超音波接合工具であるアンビル２とホーン３を有する。以下、アンビル２及びホーン３を超音波接合工具とする。
【００１４】
アンビル２は、固定された基台４と一体化しており、被接合材であるワーク５（２枚の金属板５Ａ、５Ｂ）を下方より支持する。ホーン３は、高周波電源６に接続された超音波振動子７からの振動を受けて水平方向に往復運動し、その振動エネルギーをワーク５の接合面に平行に与える。また、ホーン３は、図示を省略した空気圧シリンダや油圧シリンダにより、ワーク５をアンビル２に所定の加圧力で押し付けるようになっている。
【００１５】
前記ホーン３又はアンビル２の何れか一方又はその両方には、図２に示すように、突起先端を平坦面とした複数個の四角錐形状の突起部８が縦横に配置されたローレット面９が形成されている。ローレット面９は、複数個の突起部８と、これら突起部８間の溝部１０とから形成され、これらにより凹凸面とされている。ローレット面９は、ホーン３とアンビル２の両方に形成されていることが最も望ましい。
【００１６】
突起部８は、突起先端を研削することで平坦面とした突起部上面８ａと、この突起部上面８ａの各辺から底部へ裾拡がりに傾斜する突起部斜面８ｂとで構成されている。溝部１０は、縦横に所定間隔で配置された突起部８間の空間部となっている。
【００１７】
本実施の形態では、突起部上面８ａの摩擦係数を、突起部斜面８ｂ及び突起部間の溝部１０の摩擦係数より大としている。突起部斜面８ｂ及び溝部１０には、ダイヤモンドライクカーボン膜１１が形成されている。但し、突起部上面８ａには、ダイヤモンドライクカーボン膜１１は形成されていない。
【００１８】
ダイヤモンドライクカーボン膜１１は、摩擦係数が低く且つ硬度が高いという特性を有している。ダイヤモンドライクカーボン膜１１は、例えばＰＶＤ装置を用いたスパッタリング法、マグネトロンスパッタリング法、アークイオンプレーティング法、フィルタードバキュームアークイオンプレーティング法、イオン化蒸着法などの各ＰＶＤ法、またはＰＣＶＤ法、ＣＶＤ法の何れかの方法で成膜される。
【００１９】
アンビル２及びホーン３には、高耐摩耗性及び高耐熱性に優れた粉末高速度工具鋼（硬さＨＲＣ６０以上）の材料が使用される。これらアンビル２及びホーン３のローレット面９に形成された突起部８の突起部上面８ａは、四角錐形状とされた突起部の先端を砥石による平面研削加工で削り落とされることで形成される。この突起部上面８ａの摩擦係数を突起部斜面８ｂ及び溝部１０の摩擦係数よりも大とするには、平面研削時の砥石の粗さを示す番手を選ぶことで面粗度を落として加工する。こうすることで、突起部上面８ａの摩擦係数を、突起部斜面８ｂ及び溝部１０の摩擦係数よりも大とすることができる。
【００２０】
超音波溶接装置１による溶接方法は、次の通りです。先ず、アンビル２にワーク５を載せる。ワーク５は、溶接すべき２枚の金属板５Ａ、５Ｂであり、例えばアルミニウムや銅などの薄板とされる。アンビル２に２枚の金属板５Ａ、５Ｂを重ねた状態で、上からワーク５に当接するようにホーン３を下げて、これらアンビル２とホーン３でワーク５に所定の加圧を加える。加圧力は、ワーク５を超音波接合するために必要な圧力であればよい。
【００２１】
そして、超音波振動子７に高周波電源６から高周波を加えてホーン３を、ワーク５の２枚の金属板５Ａ、５Ｂの接合面と平行（図１矢印Ｘ方向）に往復運動させる。このホーン３からの往復運動による振動を受けた２枚の金属板５Ａ、５Ｂは、局所的に擦れ合って原子拡散により接合される。
【００２２】
超音波溶接を繰り返し行うと、特に往復運動してワーク５と擦れるホーン３がワーク５（金属板５Ｂ）に凝着を起こす。凝着のメカニズムは、本願出願人が解析したところ、図３（Ａ）の第１ステージ、図３（Ｂ）の第２ステージ、図３（Ｃ）の第３ステージと進行することで発生するものと考えられる。図３は、突起部及び溝部を含めたローレット面全体にダイヤモンドライクカーボン膜が形成されていないものである。
【００２３】
第１ステージでは、図３（Ａ）に示すように、例えば金属板５Ｂを構成するアルミからなる凝着物１２が突起部斜面８ｂに凝着し始める。第１ステージは、超音波溶接開始から１万打点の初期状態である。第２ステージでは、図３（Ｂ）に示すように、突起部斜面８ｂから取れた凝着物１２が次第に溝部１０に堆積し始める。第２ステージは、１万打点から６万打点の中期状態である。第３ステージでは、図３（Ｃ）に示すように、突起部上面８ａが摩耗し、凝着物１２が溝部１０に一気になだれ込み、当該溝部１０を埋め尽くす。第３ステージは、６万打点以降の末期状態である。
【００２４】
これらの解析の中で、第１ステージにおいて、突起部斜面８ｂの凸部にアルミが凝着し始めることを、図４のマッピング像で確認できた。図４は、ホーン突起部斜面を数百打点後にＳＥＭ観察したときのアルミのマッピング像である。図４中、斜線部分を凝着物１２とする。この解析結果から、アルミの凝着起点は、突起部斜面８ｂであることが確認できた。
【００２５】
凝着を防止するには、突起部斜面８ｂの摩擦係数を下げることが効果的である。摩擦係数を下げるには、突起部斜面８ｂに凝着を防止する効果のあるダイヤモンドライクカーボン膜１１を形成するようにする。ダイヤモンドライクカーボン膜１１は、硬さ３０ＧＰａ以上、膜厚０．２μｍ以上であることが望ましい。硬さ３０ＧＰａ以上と硬質化することで摩擦係数が低下し、アルミの耐凝着性が低下する。また、膜厚０．２μｍ以上に膜厚化することで、耐摩耗性が向上する。
【００２６】
この一方、ホーン３の振動をワーク５に滑りを起こすことなく伝達する必要がある。そのためには、突起部上面８ａにダイヤモンドライクカーボン膜を形成したのでは、摩擦係数が低くなりホーン３がワーク５に対して滑り易くなる。接合工程では、ワーク５の表面にホーン３のローレット面９が食い込む程度の摩擦係数であることが望ましく、摩擦係数が大きければ振動に対して摩擦力が大きくなり、ホーン３の振動をワーク５に滑りを起こすことなく伝えることができ、接合強度を上げることが可能となる。したがって、突起部上面８ａにはダイヤモンドライクカーボン膜を形成せず、その突起部上面８ａの摩擦係数を突起部斜面８ｂ及び溝部１０の摩擦係数より大きくすることが望ましい。
【実施例１】
【００２７】
以下に、次のような実験をした。ホーン及びアンビルのローレット面のうち、突起部斜面及び溝部には、アークイオンプレーティング法によってダイヤモンドライクカーボン膜を成膜し、突起部上面は平面研削したままでダイヤモンドライクカーボン膜は存在していないホーンとアンビルを使用した。このホーン及びアンビルでは、突起部上面の摩擦係数を、突起部斜面及び溝部の摩擦係数より大としている。比較例として、突起部上面、突起部斜面及び溝部の全体（すなわちローレット面全体）をダイヤモンドライクカーボン膜で被覆したホーンとアンビルを使用した。
【００２８】
ワークには、厚み０．４ｍｍと厚み１．０ｍｍの銅板２枚を使用した。これら２枚の銅板を、実施例１のホーン及びアンビルを使用した超音波溶接装置で溶接した。同じく、同一の銅板を、比較例のホーン及びアンビルを使用した超音波溶接装置で溶接した。そして、超音波溶接後に、溶接したワークに対して引張試験を行い、剥離荷重（剥離強度）を測定した。テストピースは、実施例１及び比較例共に５つとした。評価は、剥離荷重（剥離強度）の平均値と標準偏差で評価した。その結果を表１に示す。
【表１】
0005838637.tif 000002
【００２９】
表１の結果から判るように、実施例１では、比較例に比べて剥離荷重（剥離強度）の平均値が高く、また、ばらつきを示す標準偏差も僅かに低いことがわかる。実施例１の突起部上面の基材と銅の摩擦係数に比較して、比較例の突起部上面のダイヤモンドライクカーボン膜と銅の摩擦係数は、ダイヤモンドライクカーボン膜の固体潤滑性のために低くなる。そのために、ホーン及びアンビルがワークに滑りを起こし、接合強度が低くなると推定される。
【００３０】
なお、ワークにアルミニウムを使用した場合には、実施例１及び比較例において共に接合強度に対する影響は出なかった。これは、アルミニウムは銅に比べて強度（降伏応力、引張応力）が低いため、ワークの表面にホーンの突起部上面がより食い込み易く滑りを起こし難くなることで、接合強度に対する影響が出ないと推定される。
【００３１】
ちなみに、ローレット面にダイヤモンドライクカーボン膜を一切施していないホーン及びアンビルでは、連続打点試験において、打点数初期の接合強度に対して影響はないが、１万打点以下でアルミニウムの凝着が進み、接合時間が倍以上長くなりＮＧとなる。一方、突起部上面を除いて突起部斜面及び溝部にダイヤモンドライクカーボン膜を施したホーン及びアンビルでは、６万打点以上でも接合強度が確保できる。
【実施例２】
【００３２】
実施例２では、ダイヤモンドライクカーボン膜の成膜方法を何種類か採用し、そのダイヤモンドライクカーボン膜の種類並びに膜厚を変えて、数種類のダイヤモンドライクカーボン膜を形成した（サンプルＡ〜Ｄ）。そして、得られたダイヤモンドライクカーボン膜の硬さ、摩擦係数を計測した。また、各サンプルＡ〜Ｄのホーン及びアンビルを使用して連続打点試験を行った。連続打点試験では、満足な接合強度が得られなくなり接合ＮＧとなる打点数を寿命回数とした。その結果を表２に示す。
【表２】
0005838637.tif 000003
【００３３】
これらの結果から判るように、アークイオンプレーティング法によって膜厚０．５μｍでta-CとしたサンプルＡでは、６万回以上まで寿命が延びることがわかった。
【００３４】
本実施の形態の超音波溶接装置で使用されるホーン及びアンビルのローレット面を加工する方法について、以下に説明する。
【００３５】
一つ目のローレット面加工方法は、次の通りである。先ず、突起先端を平坦面とした複数個の四角錐形状の突起部８を縦横に配置したローレット面９の全体に、ダイヤモンドライクカーボン膜１１を形成する。これにより、突起部上面８ａ、突起部斜面８ｂ及び溝部１０の全ての部位にダイヤモンドライクカーボン膜１１が成膜される。次に、突起先端の平坦面を平面研削してこの平坦面上のダイヤモンドライクカーボン膜１１を除去する。その結果、図２（Ｃ）で示すように、突起部上面８ａにはダイヤモンドライクカーボン膜１１が無く、突起部斜面８ｂ及び溝部１０にのみダイヤモンドライクカーボン膜１１が形成されたローレット面９が得られる。
【００３６】
二つ目のローレット面加工方法は、次の通りである。突起先端を平坦面とした複数個の四角錐形状の突起部８を縦横に配置した前記ローレット面９のうち、前記突起先端の平坦面をマスキングして前記ローレット面全体にダイヤモンドライクカーボン膜１１を形成する。マスキングをすることで、突起部上面８ａにはダイヤモンドライクカーボン膜１１が成膜されない。次に、マスキングを剥がし、突起先端の平坦面を平面研削する。これにより、図２（Ｃ）で示すように、突起部上面８ａにはダイヤモンドライクカーボン膜１１が無く、突起部斜面８ｂ及び溝部１０にのみダイヤモンドライクカーボン膜１１が形成されたローレット面９が得られる。
【００３７】
二つ目のローレット面加工方法において、突起先端の平坦面を平面研削するに際しては、研削盤の砥石の番手を選ぶことで面粗度を粗くして摩擦係数を大きくする。これにより、突起部上面８ａの摩擦係数は、突起部斜面８ｂ及び溝部１０の摩擦係数よりも大となる。
【００３８】
本実施の形態の超音波溶接装置によれば、ホーン３又はアンビル２の一方又はその両方の突起部上面８ａの摩擦係数が、突起部斜面８ｂ及び突起部間の溝部１０の摩擦係数より大であるので、ワーク（被接合材）５に対して滑り難くなり、超音波による振動エネルギーを接合面にロス無く与えることができる。それにより、接合部の位置ずれが防止され、ワーク５の接合強度を高めることができる。
【００３９】
また、本実施の形態の超音波溶接装置によれば、突起部斜面８ｂにダイヤモンドライクカーボン膜１１が形成されているので、突起部斜面８ｂの摩擦係数が下がり、通常突起部斜面８ｂの凹凸部を起点として生じる凝着を抑制することができる。その結果、超音波溶接の連続打点回数が延び、アンビル２及びホーン３の工具寿命を延ばすことができる。
【００４０】
本実施の形態の超音波接合工具のローレット面加工方法によれば、ローレット面９の全体にダイヤモンドライクカーボン膜１１を形成した後、突起先端の平坦面を平面研削してこの平坦面上のダイヤモンドライクカーボン膜１１を除去しているので、平面研削によって簡単に突起先端の平坦面に成膜されたダイヤモンドライクカーボン膜１１を取り除くことができ、また、平面研削時に番手の粗い砥石で研削すれば自ずと、突起部上面８ａの摩擦係数を突起部斜面８ｂ及び溝部１０の摩擦係数よりも小さくすることができる。
【００４１】
また、本実施の形態の超音波接合工具のローレット面加工方法によれば、ローレット面９のうち、突起先端の平坦面をマスキングして前記ローレット面全体にダイヤモンドライクカーボン膜１１を形成した後、マスキングを剥がして突起先端の平坦面を平面研削しているので、マスキングにより突起先端の平坦面にはダイヤモンドライクカーボン膜１１が成膜されず、その平坦面を平面研削することで、突起部上面８ａにはダイヤモンドライクカーボン膜１１が無く突起部斜面８ｂ及び溝部１０にダイヤモンドライクカーボン膜１１が成膜されたローレット面９を簡単に製造することができる。
【００４２】
尚、本実施の形態の突起部は、四角錐形状としているが、本発明はこれに限定することなく、多角錐形状であれば全て含むものとする。
【産業上の利用可能性】
【００４３】
本発明は、凝着を起こし易い銅などを被接合材として超音波溶接するに適した超音波溶接装置に用いることができる。
【符号の説明】
【００４４】
１…超音波溶接装置
２…アンビル
３…ホーン
５…ワーク（被接合材）
８…突起部
８ａ…突起部上面
８ｂ…突起部斜面
９…ローレット面
１０…溝部
１１…ダイヤモンドライクカーボン膜
【図１】
0005838637.tif 000004
【図２】
0005838637.tif 000005
【図３】
0005838637.tif 000006
【図４】
0005838637.tif 000007